АЛЮМИНИЙ-ЛИТИЕВЫЕ СПЛАВЫ СЕРИИ 2ХХХ

1. Изделие из алюминиевого сплава, имеющее конечную толщину по меньшей мере 12,7 мм, причем алюминиевый сплав состоит из:
от 3,00 до 3,80 вес.% Cu;
от 0,05 до 0,35 вес.% Mg;
от 0,975 до 1,385 вес.% Li;
причем -0,3∙•Mg-0,15Cu+1,65≤Li≤-0,3∙•Mg-0,15Cu+1,85;
от 0,05 до 0,50 вес.% по меньшей мере одного регулирующего структуру зерен элемента, причем этот по меньшей мере один регулирующий структуру зерен элемент выбран из группы, состоящей из Zr, Sc, Cr, V, Hf, других редкоземельных элементов и их комбинаций;
вплоть до 1,0 вес.% Zn;
вплоть до 1,0 вес.% Mn;
вплоть до 0,12 вес.% Si;
вплоть до 0,15 вес.% Fe;
вплоть до 0,15 вес.% Ti;
вплоть до 0,10 вес.% любого прочего элемента, при сумме этих прочих элементов, не превышающей 0,35 вес.%; и
остальное составляет алюминий.
2. Изделие из алюминиевого сплава по п. 1, при этом регулирующий структуру зерен элемент представляет собой по меньшей мере Zr, и при этом сплав содержит от 0,05 до 0,20 вес.% Zr.
3. Изделие из алюминиевого сплава по п. 1, содержащее по меньшей мере 3,20 вес.% Cu.
4. Изделие из алюминиевого сплава по п. 1, содержащее по меньшей мере 3,40 вес.% Cu.
5. Изделие из алюминиевого сплава по п. 3, содержащее не более 3,70 вес.% Cu.
6. Изделие из алюминиевого сплава по п. 4, содержащее не более 3,60 вес.% Cu.
7. Изделие из алюминиевого сплава по п. 5, содержащее по меньшей мере 0,15 вес.% Mg.
8. Изделие из алюминиевого сплава по п. 6, содержащее не более 0,25 вес.% Mg.
9. Изделие из алюминиевого сплава по п. 7, содержащее по меньшей мере 1,035 вес.% Li.
10. Изделие из алюминиевого сплава по п. 8, содержащее по меньшей мере 1,150 вес.% Li.
11. Изделие из алюминиевого сплава по п. 9, содержащее не более 1,325 вес.% Li.
12. Изделие из алюминиевого сплава по п. 10, содержащее не более 1,250 вес.% Li.
13. Изделие из алюминиевого сплава по п. 11, содержащее по меньшей мере 0,20 вес.% Zn.
14. Изделие из алюминиевого сплава по п. 13, содержащее не более 0,50 вес.% Zn.
15. Изделие из алюминиевого сплава по п. 14, содержащее по меньшей мере 0,05 вес.% Mn.
16. Изделие из алюминиевого сплава по п. 1, при этом изделие из алюминиевого сплава имеет конечную толщину по меньшей мере 25,4 мм.
17. Изделие из алюминиевого сплава по п. 1, при этом изделие из алюминиевого сплава имеет конечную толщину по меньшей мере 50,8 мм.
18. Изделие из алюминиевого сплава по п. 17, при этом изделие из алюминиевого сплава имеет конечную толщину 50,8-76,2 мм и реализует соотношение прочность-вязкость, которое удовлетворяет выражению:
FT-SL≥=-0,199(TYS-ST)+116,
IC
при этом TYS-ST - предел текучести при растяжении в направлении ST плиты в МПа, измеренный в соответствии со стандартами ASTM Е8 и ASTM В557, при этом FT-SL - вязкость разрушения при плоской деформации S-L (K) плиты в МПа√м, измеренная в соответствии со стандартом ASTM Е399, причем изделие из алюминиевого сплава реализует значение TYS-ST по меньшей мере примерно 400 МПа, и причем изделие из алюминиевого сплава реализует значение FT-SL по меньшей мере примерно 22 МПа√м.
19. Изделие из алюминиевого сплава по п. 18, причем изделие из алюминиевого сплава реализует соотношение прочность-вязкость, которое удовлетворяет выражению FT-SL≥=-0,199(TYS-ST)+117,5.
20. Изделие из алюминиевого сплава по п. 19, причем изделие из алюминиевого сплава выдерживает испытание согласно стандарту ASTM G47 в течение по меньшей мере 90 дней при напряжении по меньшей мере 55 ksi.